(57)【要約】【課題】乾燥又は焼付けによって硬化する蓄光塗料において、乾燥容易性を損なうことなく高い輝度を確保する。【手段】蓄光塗料は、乾燥又は焼き付けによって硬化するクリヤー塗料原液と、蓄光顔料とを主成分としており、これに沈降防止剤又は分散剤が添加されている。クリヤー塗料原液と蓄光顔料とは４０：６０〜６０：４０重量％の割合で配合されており、クリヤー塗料原液と蓄光顔料との混合物に対して沈降防止剤が０．５〜４．０重量％添加されている。塗膜は、粒径の大きい蓄光顔料粒子２が含まれるベース層３、小径や中間径の蓄光顔料粒子４，５が含まれた中間層６、蓄光顔料を殆ど含まない表層７の三層の断面構造を呈している。蓄光顔料粒子２，４，５が面方向に均等に分散していることにより、蓄光顔料粒子２，４，５は十分に受光する。【選択図】図１
2008038002.tif 000002
【特許請求の範囲】
【請求項１】
乾燥又は焼き付けによって硬化する透明なクリヤー塗料原液と蓄光顔料とを主成分としてこれに沈降防止剤又は分散剤が添加されており、かつ、色素顔料は全く又は殆ど含んでいない蓄光塗料であって、
前記クリヤー塗料原液と蓄光顔料とは４０：６０〜６０：４０重量％の割合で配合されており、クリヤー塗料原液と蓄光顔料との混合物の重量を１００とした場合の沈降防止剤又は分散剤の添加量が０．５〜４．０重量％になっている、
蓄光塗料。
【請求項２】
請求項１に記載した蓄光塗料が表面の少なくとも一部に塗布されている物であって、
前記蓄光塗料の塗布部は一層又は複数層の塗膜からなっており、前記塗膜は、主として粒径が大きい蓄光顔料が略均等に分散しているベース層と、前記ベース層の主体を構成する蓄光顔料よりも小さい粒径の蓄光顔料が略均等に分散している中間層と、蓄光顔料が殆ど含まれていない表層とからなっている、
物。
【発明の詳細な説明】
【技術分野】
【０００１】
本願発明は、吹き付けや刷毛塗り等によって各種のものに塗布することができる非ＵＶ樹脂系の蓄光塗料（蓄光透明塗料）、及び、この蓄光塗料が塗布されている物に関するものである。
【背景技術】
【０００２】
蓄光塗料には多くの種類があるが、いずれにしても、塗料原液と蓄光剤とを主原料としており、これに各種の添加剤が添加されている。蓄光塗料は様々の切り口で分類できるが、硬化の態様を基準にして分類すると、一般には、紫外線照射によって硬化するＵＶ樹脂系のものと、乾燥（自然乾燥・加熱乾燥）又は焼き付け（加熱）によって硬化する非ＵＶ樹脂系とに大別される。
【０００３】
このうち非ＵＶ樹脂系のものは、吹き付けや刷毛塗りによって塗布できるため、立体物を始めとした各種の物に手軽に蓄光性表示を施せる利点がある。特に、自然乾燥によって硬化するタイプの蓄光塗料は、どこにでもどんな表示も施すことができるため、公共施設における安全用表示や店舗における広告類の表示、家庭での各種表示、個人の持ち物への表示などを手軽に施すことができ、このため広い用途が見込まれる。特に、道路や駅、病院、公共施設のような不特定多数の人が利用する場所に避難路の表示や緊急時の表示などを施すことができるため、輝度と残光時間とに優れた蓄光塗料の開発が待たれている。
【０００４】
しかし、非ＵＶ樹脂系の蓄光塗料は、乾燥にある程度の時間がかかることや粘度が低いことから、単に塗料原液と蓄光顔料とを混合したに過ぎない場合は、硬化するまでの間に蓄光顔料が沈殿する現象が生じ、このため、蓄光顔料の受光量が低くなって高い輝度及び長い残光時間を得ることができなかったり、発光にムラが生じたりする問題があった。蓄光顔料は粒径が大きいほど輝度（蓄光量）が高いが、蓄光顔料は粒径が大きくなるほど沈殿しやすくなるため、輝度を高めようとすればするほど沈殿の問題が顕著に現われていた。
【０００５】
そこで、沈降防止剤を添加することにより、蓄光顔料を塗料原液の内部に均一に分散させることが提案されている。例えば特許文献１には、無色透明なクリヤー塗料に硬化剤とシンナーとを混合して塗料原液をつくり、この塗料原液に分散剤、沈降防止剤、蓄光顔料を添加した蓄光塗料が記載されている。また、特許文献２には、疑似餌の表面に塗布するための蓄光塗料として、顔料合成樹脂液（カラーインキ）に硬化剤及び沈降防止剤を添加して塗料原液と成し、この塗料原液に蓄光顔料を混合することが記載されている。
【特許文献１】特開２０００−１０９７３０号公報
【特許文献２】特開２００２−３６０１２６号公報
【発明の開示】
【発明が解決しようとする課題】
【０００６】
蓄光塗料において、塗料原液は、蓄光顔料を保持するバインダーとしての役割や塗布面に貼り付く接着剤としての役割等を持っており、塗料原液が硬化して表示面に塗膜が形成される。塗料原液の硬化態様としては、一液型の場合は、乾燥により揮発成分が蒸発して固形成分が残るタイプと、酸素との反応や加熱による反応で硬化するタイプとに大別され、他方、二液型又は多液型のものは、異種材料の混合による化学反応（架橋構造化）によって硬化する。
【０００７】
他方、蓄光塗料の種類を同じと仮定すると、施された表示の輝度や残光時間は蓄光顔料の量に依存するが、塗料に要求される各種の性質（流動性、接着性、見た目の良さ等）を確保する必要があり、蓄光顔料の配合割合は多すぎても良くないし、少な過ぎても良くない。また、沈降防止剤の添加量についても、少な過ぎると蓄光顔料の沈殿防止効果を期待できず、多すぎると塗料原液の硬化が抑制されてしまって塗料の用を成さなくなる。
【０００８】
そして、輝度に優れると共に塗料としての高い性質を備えた蓄光塗料は、潜在的な需要が見込まれながら提供されていないのが現状である。このように蓄光塗料が商品化されていない理由は、既述のように沈降防止剤を添加しないと輝度の低下や発光のムラが生じ、さりとて沈降防止剤を添加すると乾燥時間が長くなって実用性が無くなっているためと推測される。特に、蓄光塗料は建物の壁や天井のような水平でない面に塗布したいとの要望が強いと言えるが、塗布面が水平でないと乾燥する前にダレてしまって用を成さなくなる。
【０００９】
本願発明はこのような現状に鑑み成されたものであり、実用性の高い蓄光塗料を提供することを課題とするものである。
【課題を解決するための手段】
【００１０】
既述のとおり、蓄光塗料には適度の流動性や接着性、乾燥の確実性等の塗料としての基本的性質が要求され、これに加えて、塗布した後における高い輝度や残光性が要請される。そして従来は、蓄光顔料の分散性を高めることに基因して乾燥性が悪化し、これが実用化のネックになっていたと言える。
【００１１】
本願発明者は、蓄光顔料の沈殿現象について考察し、果たして蓄光顔料の沈殿は絶対的に阻止すべきなのかという着想に至り、この着想と実験とによって本願発明を完成させるに至った。
【００１２】
すなわち本願発明の蓄光塗料は、乾燥又は焼き付けによって硬化する透明なクリヤー塗料原液と蓄光顔料とを主成分としてこれに沈降防止剤又は分散剤が添加されており、かつ、色素顔料は全く又は殆ど含んでいない基本構成であり、これに加えて、前記クリヤー塗料原液と蓄光顔料とは４０：６０〜６０：４０重量％の割合で配合されており、クリヤー塗料原液と蓄光顔料との混合物の重量を１００とした場合の沈降防止剤の添加量が０．５〜４．０重量％になっている点を特徴にしている。
【００１３】
沈降防止剤は顔料が沈降することを防止し、或いは、沈降しても再攪拌可能な状態に保つための添加剤であり、他方、分散剤は顔料粒子をビヒクル中に分散させて安定的な懸濁液を作るための界面活性剤をいい、互いに共通した機能を有しているため、同一種類のものを沈降防止剤と呼んだり分散剤と呼んだりしている場合もある。湿潤剤や平滑剤（レベリング剤）も顔料粒子の沈降防止機能や分散機能を備えていることが多い。本願発明にいう沈降防止剤又は分散剤は、顔料粒子が面方向に分散することを促進する（逆にいうと蓄光顔料粒子群がダンゴ状に凝集することを防止する）働きを有する化学剤を広く含んでいる。以下の説明では、これらは説明の簡略化のため「沈降防止剤類」と呼ぶこととする。
【００１４】
本願発明は、前記特徴を有する蓄光塗料が表面の少なくとも一部に塗布されている物も含んでいる。この物において、前記蓄光塗料の塗布部は一層又は複数層の塗膜からなっており、前記塗膜は、主として粒径が大きい蓄光顔料が略均等に分散しているベース層と、前記ベース層の主体を構成する蓄光顔料よりも小さい粒径の蓄光顔料が略均等に分散している中間層と、蓄光顔料が殆ど含まれていない表層とからなっている。なお、本願発明における「物」は有体物と同義であり、持ち運びや移動が可能な動産類に限らず、建物や施設、鉄塔等の不動産も含んでいる。
【００１５】
本願発明においては、塗料原液は溶剤（或いは希釈剤）で溶解又は希釈せずに使用すべきである。この点は特許文献１と相違する点である。また、塗料原液及び沈降防止剤類には多数の種類（組成）があり、従って、塗料原液と沈降防止剤類との組み合わせにも善し悪しがあるが、本願発明の特徴は、塗料原液及び沈降防止剤類の種類（組成）に関係なく好適な配合割合が略一定していることであり、この点は、本願発明者が実験によって見出したものである。
【００１６】
本願発明に係る蓄光塗料は、色素顔料を全く又は殆ど含んでいない透明塗料であり、「カラー塗料」ではない（この点で特許文献２と本質的に相違している。）。従って、本願発明の蓄光塗料で形成された表示は、明るい環境下では、基本的には蓄光顔料の色（黄白色や青白色が多い）として現われる。本願発明において色素顔料を全く又は殆ど含まないのは、色素顔料を混入すると色素の粒子が蓄光顔料の粒子の表面を覆って蓄光顔料の蓄光能力が著しく阻害されるため、及び、塗膜に色が付くことで塗膜の透光性が著しく低下してこれまた蓄光顔料の蓄光能力を著しく低下させるためである。
【００１７】
本願発明において、塗料原液に沈降防止剤類以外の添加剤（或いは助剤）を添加することは可能である。例えば、硬化促進剤、消泡剤などである。市販されているクリヤー塗料には塗膜主要素の他に添加剤が予め混合されていることがあるが、この場合は、「塗料原液」には添加剤も含まれている。クリヤー塗料原液は基本的には無色であり、できるだけ透明度が高いものが好ましい。
【００１８】
本願発明では、塗料原液と蓄光顔料との配合割合が４０：６０〜６０：４０重量％になっており、塗料原液の配合割合が６０重量％よりも多すぎると表示体として施した場合に十分な輝度や残光時間を確保できない。他方、蓄光顔料の配合割合が６０重量％よりも多すぎると、塗料として流動性や接着性（付着性）が許容限度以下に低下してしまう。より好適なのは４５：５５〜５５：４５重量％の範囲であり、更に好適なのは略５０：５０である。なお、塗料原液の比重は約１である一方、蓄光顔料は比重が約３．５前後あるので、塗膜の体積に対する蓄光顔料の割合はかなり少なくなる。
【００１９】
本願発明では、塗料原液に対する沈降防止剤類の配合割合は０．５〜４．０重量％であり、より好適な範囲は０．７〜２．０重量％であり、更に好適な範囲は１．０〜１．５重量％である。沈降防止剤類の添加量が０．５重量％よりも少ないと沈殿防止効果及び分散効果（拡散効果）が発揮されず、沈降防止剤類の添加量が４．０重量％を超えると乾燥速度が著しく遅くなって（或いは乾燥しなくなって）、実用性が無くなる。本願発明では、沈降防止剤類の添加量が常識に反して非常に少ないのが特徴である。
【００２０】
なお、本願発明に係る蓄光塗料の塗布方法に限定はなく、吹き付けや刷毛塗り、塗料槽への浸漬（ドブ漬け）、ローラ類を使用した転写など、用途によって適切な方法を選択したらよい。吹き付けについては、スプレーガンを使用してもよいし、缶内に充填した圧縮ガスによって塗料をノズルから吹き出すスプレー缶方式とすることも可能である。乾燥後の塗膜の性状は塗料原液の性質によって相違する。例えば弾性が全くない硬い状態の場合もあるし、押すと凹む弾性を備えているエラストマー状態の場合もある。
【００２１】
本願発明における蓄光塗料を塗布したときにどのような性状を示すかは、請求項２に表現されている。すなわち本願発明の蓄光塗料を塗布すると、その乾燥過程において、大きい粒径（例えば３０μｍ以上）の蓄光顔料粒子群は塗布面の側に沈殿する一方、粒径の小さい蓄光顔料粒子群は沈殿現象は起きるもののその速度は遅く、乾燥（硬化）した後の塗膜の断面をみると、図１に模式的に示すような状態になっている。
【００２２】
すなわち、塗膜は、塗布面（下地）１に近いものから順に、粒径の大きい蓄光顔料粒子２の群が含まれているベース層３、小径の蓄光顔料粒粒子４と中間径の蓄光顔料粒子５の群とが含まれている中間層６、蓄光顔料を殆ど含まない表層（上澄み層）７に分かれている。ベース層３にも小径や中間径の蓄光顔料粒子４，５が含まれているが、これは、塗布前の状態ではもともと大きさの異なる蓄光顔料粒子２，４，５がクリヤー塗料原液の中に万遍なく分散しているためである。そして重要なのは、蓄光顔料粒子２，４，５の沈殿現象が起きてはいるものの、沈降防止剤類の存在により、ベース層３及び中間層６において蓄光顔料２，４，５は面方向に略均等に分散していることである。
【００２３】
更に考察を加えると、塗布当初の塗膜にはそもそも各大きさの蓄光顔料２，４，５が均等に分散しており、塗布後はそれぞれの粒子２，４，５は全体として沈殿する傾向を呈し、このため表層７が現われるのであり、加えて、粒径の大きい蓄光顔料粒子２が早く沈殿するためベース層３が形成される。そして、沈降防止剤類の存在により、各大きさの蓄光顔料粒子２は略均等に分散した状態のままで沈殿し、硬化によってその状態が保持されていると推測される。
【００２４】
塗膜の全体の厚さは約１００μｍ、ベース層３の厚さは４０〜５０μｍ程度、中間層６の厚さは約３０〜４０μｍ程度、表層７の厚さは２０〜３０μｍ程度であった。もとより、これら各層３，６，７の厚さは蓄光顔料２，４，５の平均粒径や配合割合によって異なってくる。
【００２５】
そして、蓄光顔料は比重が３．５前後あって体積比でみると塗料原液の方が多いため、蓄光顔料粒子２，４，５はいわば塗膜の中で散点状に散らばった状態で分布しており、このため、光は塗膜の内部に十分に透過するのであり、その結果、蓄光顔料粒子２，４，５はその表面に万遍なく光を受けて高い輝度（或いは残光時間）を得ることができる。更に述べると、粒径の大きい蓄光顔料２は沈殿はするものの高い受光量を確保できるため、可能な限り大きい粒径のものを使用できるのであり、これにより、高い輝度（或いは長い残光時間）を確保できるのである。
【００２６】
更に、沈降防止剤類の添加量は僅かであるため、塗料原液は沈降防止剤類を添加していない場合と同様の時間で乾燥・硬化しており、これによって高い実用性が確保されており、例えば建物の壁にも非蓄光性塗料と同様の状態で塗布できる。
【００２７】
本願発明は、蓄光顔料の沈殿それ自体を悪として防止するのではなく、沈殿は許容しつつその弊害を無くして実用性を確保したものであり、これは、沈降防止剤類の添加割合を常識に反して僅かの量にしたことで実現したものである。
【００２８】
例えば、蓄光顔料を篩にかけて、大径のもの（例えば４０μｍ以上）、中径のもの（例えば２０〜３０μｍ）、微粒子（例えば１０μｍ以下）というように粒度調整して、これらを混合したものを使用すると、蓄光顔料が含まれている層を３層と成すことができると言える。しかし、このような行為はコストの面からは好ましくなく、市販されている蓄光顔料をそのまま使用することで十分な効果を得ることができる。
【００２９】
なお、蓄光塗料を一度に厚く塗るとダレが生じやすいのであまり厚く塗らないのが良く、おおよそ１００μｍ程度の厚さが目安となる。輝度を高めたい場合は重ね塗りしたら良い（何層でも重ね塗りすることができる。）。重ね塗りすると塗膜が重なり、各塗膜ごとに上記したベース層・中間層・表層の構造が見られる。そして、各塗膜において蓄光顔料が面方向に均等に分散していることにより、光は各塗膜の内部に十分に透過しており、このため、輝度や残光時間は塗膜の数に比例して高くなる。
【００３０】
なお、本願発明の蓄光塗料は容器に入れたままにしておくと時間の経過と共に蓄光顔料が底の方に沈殿していくが、これは、使用前に十分に攪拌することで解決できる。スプレー缶に入れて使用する場合は、例えば缶の内部に攪拌用の球を入れて、使用前に何回も振ればよい。
【発明の効果】
【００３１】
本願発明によると、蓄光顔料を均等に分散させて高い輝度を確保しつつ、硬化性（乾燥性）に優れて実用性の高い蓄光塗料を提供できる。これにより、様々の物品に蓄光性を簡易に付与することが可能になり、暗所での安全性の確保等などに大きく貢献できる。
【発明を実施するための最良の形態】
【００３２】
次に、本願発明の内容を具体的に説明する。樹脂系塗料原液には様々の種類があるが、本願発明では、例えば、アクリル樹脂系、メラミン・アクリル樹脂系、、ウレタン・アクリル樹脂系、アルキド樹脂系、アミノアルキド樹脂系、ウレタン樹脂系、エポキシ樹脂系、ビニル樹脂系、ポリエステル樹脂系等の様々のクリヤー塗料原液を使用できる（なお、塗料については相当数がＪＩＳにおいてＫの５０００番代を中心に分類されているので、選択の目安としたらよい。）。
【００３３】
樹脂には熱可塑性のものと熱硬化性のものとがあり、アクリル系の場合、アクリル樹脂ワニス・エナメルに代表されるように熱可塑性樹脂を使用した塗料は常温で乾燥し、他方、熱硬化性樹脂を使用した樹脂塗料は焼付け塗装に適している。いうまでもないが、本願発明は熱硬化性樹脂塗料（或いは熱反応性樹脂塗料）をクリヤー塗料原液として使用することにより、焼付け塗装可能な蓄光塗料も提供できる。焼付けされる塗料としては例えばアミノアルキド樹脂エナメルや、アミノ樹脂・フェノール樹脂と組み合わせたエポキシ樹脂系塗料などがあるが、本願発明はいずれにも適用できる。
【００３４】
また、溶剤を全く又は殆ど使用しない塗料の代表例として、合成樹脂エマルジョン（例えばアクリル樹脂エマルジョン）を用いた水性塗料（水系塗料）があるが、本願発明は水性塗料にも好適である。また、塗料はそれぞれ性質によって好適な用途があるが（換言すると、用途によって性質が異なるが）、本願発明は、クリヤー塗料である限りどのような用途にも適用できる。また、既述のとおりに塗料には一液タイプと二液タイプ（或いは多液タイプ）とがあるが、本願発明はいずれにも適用できる。
【００３５】
蓄光顔料の素材には限定はないが、現状では、ストロンチウムアルミネート系又はカルシウムアルミネート系のものが輝度や残光時間において優れている。沈降防止剤類としては、伝統的な素材としてセルロース系、ウレタン系、アクリル系シックナー、ベントナイト系など知られているが、本願発明では有機系ものが好ましい。例えば、ポリアミノアマイド系のポリカルボン酸塩を主体としたもの、カチオン性のアミノアマイドリン酸塩を主体としたもの、ポリアマイドのアミン塩を主成分としたもの、アルキロールアミン系のものなどが挙げられる。
【実施例】
【００３６】
(1).第１実施例
塗料原液としてインターナショナルペイント株式会社製の「ＩＰグロスＵＶクリヤー」を使用し、蓄光顔料として根本特殊化学株式会社製の「Ｎ夜光・ルミノーバ（登録商標）ＢＧ−３００シリーズ」を使用して、沈降防止剤類としてビックケミー・ジャパン株式会社が湿潤分散剤として販売している「Ｄｉｓｐｅｒｂｙｋ（登録商標）−１８０」を使用した。配合割合は塗料原液と蓄光顔料とは重量比で５０：５０、塗料原液及び蓄光顔料の混合物に対する添加量は１．０重量％であった。他には添加剤は加えていない。
【００３７】
「ＩＰグロスＵＶクリヤー」は水性の合成樹脂エマルジョンクリヤー塗料であり、「Ｎ夜光・ルミノーバ」はストロンチウムアルミネート系のものであり、「Ｄｉｓｐｅｒｂｙｋ−１８０」は、酸基を含む共重合物のアルキロールアミン塩１００％からなっている。
【００３８】
この蓄光塗料をスプレーガンでアクリル樹脂製の板に吹き付けて自然乾燥させたところ、全体として黄白色の外観を呈して蓄光顔料の存在は肉眼では全く確認できなかった（沈降防止剤類を添加しないと蓄光顔料がダンゴ状に集まった固まりがあちこちに現われて、まだら状の外観を呈する。）。また、その断面構造は図１のようになっていた。
【００３９】
塗膜の厚さは約１００μｍであり、１回の吹き付けによって形成したが、乾燥時間は塗料原液の単独品を塗布した場合と同じであり、蓄光塗料と成したたことに基因して乾燥時間が長くなることはなかった。
【００４０】
沈降防止剤類の添加量だけを変化させた変形例として、０．５重量％添加したもの、２重量％添加したもの、３重量％添加したものを作成して塗膜の状態を観察した。０．５重量％添加したものはまだら状の外観が僅かに見られたが、暗所での輝度のムラは殆どなく、許容範囲内にあると言える。沈降防止剤類の添加量が増えると沈殿抑制効果は高くなるものの、乾燥時間が長くなった。
【００４１】
比較例として、沈降防止剤類を混合物に０．３重量％添加したものと５．０重量％添加したものとを作成して塗膜の状態を観察した。すると、０．３重量％しか添加していないものは分散効果は殆ど見られず、他方、５．０重量％添加したものは、沈殿現象そのものが抑制されると共に面方向の分散性は高くなるものの乾燥時間が長くなって実用性に欠けていた。
【００４２】
(2).第２実施例
第１実施例の沈降防止剤類に代えて、ビックケミー・ジャパン株式会社製の湿潤分散剤「Ｄｉｓｐｅｒｂｙｋ（登録商標）−１９０」を使用し、これを塗料原液と蓄光顔料との混合物に１．０重量％添加した。他の組成は第１実施例と同じであった。この沈降防止剤類は、官能基を含む高分子化合物の水溶液であり、水性塗料の添加剤として好適なものである。塗膜の状態は第１実施例と同じであり、接着性や乾燥性を保持しつつ高い分散効果が発揮されていた。
【００４３】
(3).第３実施例
塗料原液としてイサム塗料株式会社製の「ミラノ２ＫＣＯＭＯ  ２３４−２７９３」を使用し、蓄光顔料には既述の「Ｎ夜光」を使用し、沈降防止剤類としてビックケミー・ジャパン株式会社製の「Ａｎｔｉ−Ｔｅｒｒａ（登録商標）−２０４」を使用した。配合割合は第１実施例と同じであった。
【００４４】
この実施例で使用した塗料原液は高反応性ポリエステルウレタン樹脂塗料であり、沈降防止剤類は、ポリアミノアマイドのポリカルボン酸塩、プロピレングリコールモノメチルエーテル、ソルベントナフサから成っている。この実施例でも蓄光顔料の沈殿現象は全く見られなかった。
【００４５】
第３実施例の変形例として、沈降防止剤類をビックケミー・ジャパン株式会社製の「Ｄｉｓｐｅｒｂｙｋ（登録商標）−１０１」に置き換えてみたが、これも接着性や乾燥性、分散性について第１実施例や第２実施例と遜色のない結果を得ることができた。なお、「Ｄｉｓｐｅｒｂｙｋ−１０１」は、長鎖ポリアミノアマイド極性酸エステルの塩とミネラルスピリットを主成分としている。
【００４６】
(4).第４実施例
塗料原液として昭和高分子株式会社製の「リゴラック  １５７ＢＱＴＮ」を使用し、蓄光顔料には既述の「Ｎ夜光」を使用し、沈降防止剤類として前記したビックケミー・ジャパン株式会社製の「Ａｎｔｉ−Ｔｅｒｒａ−２０４」を使用した。配合割合は第１実施例と同じであった。
【００４７】
「リゴラック  １５７ＢＱＴＮ」は不飽和ポリエステル樹脂（不飽和ポリエテルスチレン）を成分としており、強化繊維プラスチック（ＦＲＰ）の塗装に好適なものである。蓄光塗料化しても、ＦＲＰへの付着力の低下や塗りムラの発生等の障害は見られず、良好な結果を得ることができた。なお、この塗料は自然乾燥で硬化するものである。
【００４８】
(5).第５実施例
塗料原液として大日本塗料株式会社製の「アクローゼ  ＥＣＯ  クリヤー」を使用し、蓄光顔料には既述の「Ｎ夜光」を使用し、沈降防止剤類として前記ビックケミー・ジャパン株式会社製の「Ａｎｔｉ−Ｔｅｒｒａ−２０４」を使用した。配合割合は第１実施例と同じであった。「アクローゼ  ＥＣＯ  クリヤー」は焼付けによって硬化する塗料であるが、本実施例品は焼付けた後に剥がれ易くなったり亀裂が生じたりする現象は見られず、また、蓄光顔料は塗膜の中に完全に分散していて外観においてムラやマダラは全く見られなかった。
【００４９】
焼付け塗装は金属製物品（例えば板金製品）を初めとして多くの物に使用されているが、本願発明を適用して蓄光性の焼付け塗料と成すことにより、例えば夜間に危険物（例えば自動車）を視認しやすくできたり、救命ボートを夜間に発見でき易くしたりということが簡便かつ確実に行えることになり、よって、本願発明は社会に多大の貢献をできると言える。
【図面の簡単な説明】
【００５０】
【図１】本願発明に係る塗料で形成された塗膜の断面模式図である。
【符号の説明】
【００５１】
１  塗布面
２，４，５  蓄光顔料
３  ベース層
６  中間層
７  上層
【図１】
2008038002.tif 000003